(57)【要約】【課題】正極と負極という極性を区別して用いる必要がないリチウムイオン二次電池の構成を提供する。【解決手段】リチウムイオン二次電池１は、第１の電極１１と第２の電極１２と固体電解質１３とを含むリチウムイオン二次電池素体１０と、リチウムイオン二次電池素体１０を収容する収容部材２０とを備える。リチウムイオン二次電池素体１０の第１の電極と第２の電極の活物質の各々がＬｉ２ＦｅＳ２を含む。収容部材２０は、その上にリチウムイオン二次電池素体１０が載置される表面を有する絶縁基材２１と、絶縁基材２１の表面上に載置されたリチウムイオン二次電池素体１０を覆うように絶縁基材２１に接合された金属蓋部材２２とを含む。収容部材２０の内部空間にはリチウムイオン二次電池素体１０の周りを囲むように絶縁材３０が配置されている。【選択図】図１
2009211965.tif 000002
【特許請求の範囲】
【請求項１】
第１の電極と第２の電極と電解質とを備えたリチウムイオン二次電池において、
第１の電極と第２の電極の活物質の各々がＬｉ２ＦｅＳ２を含むことを特徴とする、リチウムイオン二次電池。
【請求項２】
前記電解質が固体電解質である、請求項１に記載のリチウムイオン二次電池。
【請求項３】
第１の電極と第２の電極と固体電解質とを含むリチウムイオン二次電池素体と
前記リチウムイオン二次電池素体を収容する収容部材とを備え、
前記リチウムイオン二次電池素体の第１の電極と第２の電極の活物質の各々がＬｉ２ＦｅＳ２を含み、
前記収容部材は、
その上に前記リチウムイオン二次電池素体が載置される表面を有する絶縁基材と、
前記絶縁基材の表面上に載置された前記リチウムイオン二次電池素体を覆うように前記絶縁基材に接合された蓋部材とを含み、
前記収容部材の内部空間には前記リチウムイオン二次電池素体の周りを囲むように絶縁材が配置されている、リチウムイオン二次電池。
【発明の詳細な説明】
【技術分野】
【０００１】
この発明は、リチウムイオン二次電池に関するものである。
【背景技術】
【０００２】
近年、携帯電話、携帯用パーソナルコンピュータ等の携帯電子機器の電源としてリチウムイオン二次電池が用いられている。携帯電子機器のより一層の小型化に伴って、リチウムイオン二次電池をさらに小型化して、外部電気回路基板への接続を容易にすることが要求されている。
【０００３】
このような要求に対応するために、外部電気回路基板に表面実装可能な電池ケースと電池が、たとえば、特開２００５−７１８８９号公報（特許文献１）に開示されている。この文献には、電池としてリチウムイオン二次電池が開示されており、その正極活物質にはコバルト酸リチウム（ＬｉＣｏＯ２）やマンガン酸リチウム（ＬｉＭｎ２Ｏ４）等が使用され、負極活物質にはコークスや炭素繊維等の炭素材料が使用されることが例示されている。
【特許文献１】特開２００５−７１８８９号公報
【発明の開示】
【発明が解決しようとする課題】
【０００４】
しかしながら、リチウムイオン二次電池を外部電気回路基板に表面実装する際に、誤って正極と負極を逆にして取り付けてしまうことがある。正極と負極を逆にして取り付けてしまうと、装置が正常に動作しなかったり、故障や破損の原因となる。したがって、リチウムイオン二次電池の外表面にマーキング等を施すことによって正極と負極の区別ができるようにしたり、イメージセンサー等を用いて正極と負極を逆に取り付けることがないようにする必要がある。
【０００５】
そこで、この発明の目的は、正極と負極という極性を区別して用いる必要がないリチウムイオン二次電池の構成を提供することである。
【課題を解決するための手段】
【０００６】
この発明の一つの局面に従ったリチウムイオン二次電池は、第１の電極と第２の電極と電解質とを備えたリチウムイオン二次電池において、第１の電極と第２の電極の活物質の各々がＬｉ２ＦｅＳ２を含むことを特徴とするものである。
【０００７】
この発明の一つの局面に従ったリチウムイオン二次電池では、第１の電極と第２の電極の活物質の材料として同一の材料Ｌｉ２ＦｅＳ２を用いているので、充放電時には、第１の電極または第２の電極の一方を正極、第１の電極または第２の電極の他方を負極とすると、正極と負極において以下に示す反応が行われる。
【０００８】
正極では、充電時に以下の反応が行われる。
【０００９】
Ｌｉ２ＦｅＳ２  →  Ｌｉ２−ｘＦｅＳ２  ＋  ｘＬｉ＋  ＋  ｘｅ−
また、正極では、放電時に以下の反応が行われる。
【００１０】
Ｌｉ２−ｘＦｅＳ２  ＋  ｘＬｉ＋  ＋  ｘｅ−  →  Ｌｉ２ＦｅＳ２
負極では、充電時に以下の反応が行われる。
【００１１】
Ｌｉ２ＦｅＳ２  ＋  ｘＬｉ＋  ＋  ｘｅ−  →  Ｌｉ２＋ｘＦｅＳ２
また、負極では、放電時に以下の反応が行われる。
【００１２】
Ｌｉ２＋ｘＦｅＳ２  →  Ｌｉ２ＦｅＳ２  ＋  ｘＬｉ＋  ＋  ｘｅ−
なお、上記の反応式において、０＜ｘ≦２である。
【００１３】
本発明の一つの局面に従ったリチウムイオン二次電池では、一種の濃淡電池のように正極と負極において反応が行われるので、第１の電極と第２の電極を正極と負極というように極性を区別して用いる必要がない。このため、第１の電極と第２の電極を逆に取り付けることによる装置の動作異常、故障、破損等の発生を防止することができる。また、第１の電極と第２の電極に対して正極と負極の区別ができるようにリチウムイオン二次電池の外表面にマーキング等を施す必要がない。
【００１４】
この発明の一つの局面に従ったリチウムイオン二次電池においては、電解質が固体電解質であることが好ましい。電解質が固体電解質であれば、リチウムイオン二次電池は、リフロー炉内の加熱温度に耐えることができるので、リフローはんだ付けによって、外部電気回路基板に実装することができる。
【００１５】
この発明のもう一つの局面に従ったリチウムイオン二次電池は、第１の電極と第２の電極と固体電解質とを含むリチウムイオン二次電池素体と、リチウムイオン二次電池素体を収容する収容部材とを備える。リチウムイオン二次電池素体の第１の電極と第２の電極の活物質の各々がＬｉ２ＦｅＳ２を含む。収容部材は、その上にリチウムイオン二次電池素体が載置される表面を有する絶縁基材と、絶縁基材の表面上に載置されたリチウムイオン二次電池素体を覆うように絶縁基材に接合された蓋部材とを含む。収容部材の内部空間にはリチウムイオン二次電池素体の周りを囲むように絶縁材が配置されている。
【００１６】
この発明のもう一つの局面に従ったリチウムイオン二次電池においては、第１の電極と第２の電極を逆に取り付けることによる装置の動作異常、故障、破損等の発生を防止することができるだけでなく、収容部材が、液状の電解質ではなく、固体電解質を含む電池素体を収容しているので、リフロー炉内の加熱温度に耐えることが可能である。これにより、この発明のもう一つの局面に従ったリチウムイオン二次電池は、リフローはんだ付けによって基板に表面実装することができる。
【００１７】
ところで、本発明のもう一つの局面に従ったリチウムイオン二次電池では、電池素体は固体のみで構成されているので、充放電時に体積変化する。このとき、充放電時において電池素体の体積変化が繰り返されることに伴って、電極活物質の粒子同士、電極活物質の粒子と電解質材料の粒子のそれぞれの接触状態が変化するので、電池の電圧が不安定になるという問題がある。本発明のもう一つの局面に従ったリチウムイオン二次電池においては、収容部材の内部空間には電池素体の周りを囲むように絶縁材が配置されているので、上記の問題を解消することができる。したがって、本発明のもう一つの局面に従ったリチウムイオン二次電池は電池の充放電時において電圧の安定性を図ることができる。なお、絶縁材が軟性の樹脂などからなり、その外側の収容部材が硬性の材料からなると、電池素体の周りを囲む絶縁材の変形を抑制することができるので、上記の効果をより高めることができる。
【発明の効果】
【００１８】
以上のようにこの発明の一つの局面に従ったリチウムイオン二次電池によれば、第１の電極と第２の電極を逆に取り付けることによる装置の動作異常、故障、破損等の発生を防止することができる。また、この発明のもう一つの局面に従ったリチウムイオン二次電池によれば、第１の電極と第２の電極を逆に取り付けることによる装置の動作異常、故障、破損等の発生を防止することができるだけでなく、リチウムイオン二次電池をリフローはんだ付けによって基板に表面実装することを可能にし、また電池の充放電時において電圧の安定性を図ることができる。
【発明を実施するための最良の形態】
【００１９】
以下、この発明の一つの実施の形態を図面に基づいて説明する。
【００２０】
図１は、この発明の一つの実施の形態としてリチウムイオン二次電池の構成を示す模式的な断面図である。
【００２１】
図１に示すように、リチウムイオン二次電池１は、リチウムイオン二次電池素体１０と、リチウムイオン二次電池素体１０を収容する収容部材２０とから構成される。
【００２２】
リチウムイオン二次電池素体１０として、たとえば、全固体二次電池は、第１の電極１１と第２の電極１２の間に挟まれた固体電解質１３を備え、第１の電極１１の外側表面には導電性接着剤１１１が付着され、第２の電極１２の外側表面には導電性接着剤１２１が付着されている。第１の電極１１と第２の電極１２は、正極または負極のいずれとしても動作可能であり、正極活物質または負極活物質のいずれかの電極活物質としてのＬｉ２ＦｅＳ２と、固体電解質としてのＬｉ２Ｓ−Ｐ２Ｓ５系組成物とを含む。第１の電極１１と第２の電極１２の間に挟まれた固体電解質１３はＬｉ２Ｓ−Ｐ２Ｓ５系組成物である。導電性接着剤１１１と１２１は、たとえば、銀（Ａｇ）−エポキシ系の導電性接着剤である。
【００２３】
収容部材２０は、絶縁基材２１と、金属蓋部材２２とから構成される。絶縁基材２１は、リチウムイオン二次電池素体１０を収容する凹部を有する。絶縁基材２１の表面としての凹部の底面には、リチウムイオン二次電池素体１０が導電性接着剤１１１を介在して搭載されて固着されている。金属蓋部材２２は、絶縁基材２１の表面上に搭載されたリチウムイオン二次電池素体１０を覆うように、絶縁基材２１の凹部の頂面にメタライズ層２２１、２２２を介在して接合されている。メタライズ層２２１、２２２は、たとえば、タングステン（Ｗ）等の金属粉末を主成分とする金属ペーストを印刷塗布して焼成することによって形成される。絶縁基材２１は、たとえば、アルミナ等のセラミックスから形成される。金属蓋部材２２は、アルミニウム（Ａｌ）、銅（Ｃｕ）等の金属、または鉄（Ｆｅ）−ニッケル（Ｎｉ）−コバルト（Ｃｏ）合金等の合金から形成される。このように、リチウムイオン二次電池素体１０が絶縁基材２１に強固に固着されているので、充放電時におけるリチウムイオン二次電池素体１０の体積変化による特性劣化を抑制することができる。
【００２４】
また、この実施の形態では、絶縁基材２１は、セラミックスから形成された例を示したが、リフロー炉内での加熱温度に耐えることが可能な合成樹脂等の絶縁材料で形成されてもよい。この場合、熱変形温度が２７０℃以上の合成樹脂を用いて絶縁基材２１を形成するのが好ましい。
【００２５】
収容部材２０の内部空間には、リチウムイオン二次電池素体１０の周りを取り囲むように絶縁材３０が配置されて充填されている。絶縁材３０は、たとえば、エポキシ樹脂、ポリイミド樹脂等の材料からなる。
【００２６】
絶縁基材２１の内部には導体部１１２、１２２が配置されている。導体部１１２、１２２の形成は以下のようにして行われる。まず、絶縁基材２１を構成するセラミックスのグリーンシートに、たとえば、タングステン（Ｗ）等の金属粉末を主成分とする金属ペーストを、グリーンシートの表面に印刷塗布して、または、グリーンシートに形成された孔に印刷充填して、導体部となる印刷パターンを形成する。次に、これらの印刷パターンを形成したグリーンシートを積層して焼成することによって、内部に導体部１１２、１２２を有する絶縁基材２１を作製する。
【００２７】
絶縁基材２１の一方側の外表面としての下面には、端子１１０、１２０が配置されている。リチウムイオン二次電池素体１０の第１の電極１１は、導電性接着剤１１１、導体部１１２を通じて端子１１０に接続されている。リチウムイオン二次電池素体１０の第２の電極１２は、導電性接着剤１２１、金属ワイヤ１２３、導体部１２２を通じて端子１２０に接続されている。端子１１０、１２０の形成は以下のようにして行われる。まず、絶縁基材２１を構成するセラミックスのグリーンシートに、タングステン（Ｗ）等の金属粉末を主成分とする金属ペーストを印刷塗布して端子となる印刷パターンを形成する。次に、これらの印刷パターンを形成したグリーンシートを焼成することによって、外表面に端子１１０、１２０を有する絶縁基材２１を作製する。端子１１０、１２０の形成は、上記の導体部１１２、１２２の形成と同じ工程で行われる。半田との濡れ性を良くするために、端子１１０、１２０の表面には、ニッケル（Ｎｉ）層と金（Ａｕ）層がめっき法等により形成されるのが好ましい。
【００２８】
以上のように構成された発明の一つの実施の形態において、リチウムイオン二次電池素体１０では、正極活物質と負極活物質の材料として同一の材料Ｌｉ２ＦｅＳ２を用いて、充放電時には正極と負極において一種の濃淡電池のように反応が行われるので、第１の電極と第２の電極を正極と負極というように極性を区別して用いる必要がない。このため、第１の電極と第２の電極を逆に取り付けることによる装置の動作異常、故障、破損等の発生を防止することができる。また、第１の電極と第２の電極に対して正極と負極の区別ができるようにリチウムイオン二次電池素体１０の外表面にマーキング等を施す必要がない。
【００２９】
また、この発明のリチウムイオン二次電池１は、収容部材２０が、液状の電解質ではなく、固体電解質１３を含むリチウムイオン二次電池素体１０を収容しているので、リフロー炉内の加熱温度に耐えることが可能である。これにより、このリチウムイオン二次電池１は、リフローはんだ付けによって基板に表面実装することができる。
【００３０】
ところで、リチウムイオン二次電池素体１０の充放電時に、リチウムイオンが出入りすることによって電極活物質の結晶構造が変化し、体積が変化する。本発明におけるリチウムイオン二次電池素体１０は液体成分を含まず固体のみで構成されているので、電極活物質の粒子の体積変化を吸収できず、第１の電極１１および第２の電極１２の体積が充放電時に変化する。このとき、充放電時においてリチウムイオン二次電池素体１０の体積変化が繰り返されることに伴って、電極活物質の粒子同士、電極活物質の粒子と電解質材料の粒子のそれぞれの接触状態が変化するので、電池の電圧が不安定になるという問題がある。本発明のリチウムイオン二次電池１においては、収容部材２０の内部空間にはリチウムイオン二次電池素体１０の周りを囲むように絶縁材３０が配置されているので、上記の問題を解消することができる。したがって、本発明のリチウムイオン二次電池１はリチウムイオン二次電池素体１０の充放電時において電圧の安定性を図ることができる。なお、絶縁材３０が軟性の樹脂などからなり、その外側の収容部材２０が硬性の材料からなると、リチウムイオン二次電池素体１０の周りを囲む絶縁材３０の変形を抑制することができるので、上記の効果をより高めることができる。
【００３１】
さらにまた、この発明のリチウムイオン二次電池１においては、リチウムイオン二次電池素体１０を構成する第１の電極と第２の電極の活物質の各々がＬｉ２ＦｅＳ２を含み、固体電解質がＬｉ２ＳとＰ２Ｓ５とを含む。この場合、リチウムイオン二次電池素体１０において、固体電解質がＬｉ２ＳとＰ２Ｓ５とを含むとともに第１の電極と第２の電極の活物質がＬｉ２ＦｅＳ２を含むと、硫化物からなる第１の電極と第２の電極の活物質は固体電解質との反応性が低い。また、リチウムイオン二次電池素体１０に所定の温度で熱処理を施しても、熱処理後に電池の容量等の特性が低下する割合が従来の固体電解質を備えた固体電池に比べて低い。これらにより、本発明のリチウムイオン二次電池素体１０においては、従来の固体電池よりも耐熱性を高めることができるので、Ｐｂフリーはんだを用いて相対的に高い加熱温度のリフロー炉内ではんだ付け工程を行っても、電池の容量等の特性の劣化を低く抑えることができる。
【００３２】
この発明のリチウムイオン二次電池１においては、絶縁基材２１の内部に導体部１１２、１２２が配置されており、絶縁基材２１の下面には端子１１０、１２０が配置されており、リチウムイオン二次電池素体１０の第１の電極１１と第２の電極１２は、それぞれ、導体部１１２、１２２を通じて端子１１０、１２０に接続されている。
【００３３】
このように構成されているので、端子１１０、１２０が絶縁基材２１の一方側の外表面である下面に配置されているので、端子１１０、１２０に接続する配線基板上の箇所に予めペースト状のはんだ材料を供給しておいて、リフローはんだ付け工程を行うことができる。
【実施例】
【００３４】
以下、この発明の実施例について説明する。
【００３５】
固体電解質としてＬｉ２Ｓ−Ｐ２Ｓ５系組成物を用いて図１に示すリチウムイオン二次電池素体１０を作製した。
【００３６】
固体電解質は、Ｌｉ２ＳとＰ２Ｓ５とをモル比７：３で混合して、内面を炭素で被覆した石英管に上記の混合物を真空封入し、９００℃で２時間加熱した後に氷水で急冷することによって作製した。第１の電極と第２の電極の活物質としてのＬｉ２ＦｅＳ２は、Ｌｉ２ＳとＦｅＳとをモル比１：１で混合して、内面を炭素で被覆した石英管に上記の混合物を真空封入し、９５０℃で５時間加熱することによって作製した。
【００３７】
上記で得られた第１の電極と第２の電極の活物質としてのＬｉ２ＦｅＳ２と固体電解質とを重量比１：１で混合することによって電極材料を作製した。この電極材料は第１の電極１１と第２の電極１２に共通する材料である。
【００３８】
以上のようにして得られた電極材料と固体電解質とを、電極材料／固体電解質／電極材料の順に積層して３層構造のペレットを、圧力３０００ｋｇｆ／ｃｍ２でプレス成形することによって作製した。このようにして、図１に示されるように、第１の電極１１と第２の電極１２の間に挟まれた固体電解質１３を備えたリチウムイオン二次電池素体１０を得た。
【００３９】
一方、図１に示される絶縁基材２１を構成するセラミックスのグリーンシートとしてアルミナの成形体に、タングステン（Ｗ）の金属粉末を主成分とする金属ペーストを印刷塗布して導体部と端子となる印刷パターンを形成した。次に、これらの印刷パターンを形成したグリーンシートを積層して焼成することによって、内部に導体部１１２、１２２を有し、外表面に端子１１０、１２０を有する絶縁基材２１を作製した。このとき、絶縁基材２１の凹部の頂面にはメタライズ層２２１、２２２を形成した。半田との濡れ性を良くするために、端子１１０、１２０の表面には、ニッケル（Ｎｉ）層と金（Ａｕ）層をめっき法により形成した。
【００４０】
上記で得られたリチウムイオン二次電池素体１０と絶縁基材２１とを用いて、図１に示すように、リチウムイオン二次電池素体１０の第１の電極１１側を下にして、絶縁基材２１の凹部の底面上に、導電性接着剤１１１として銀（Ａｇ）−エポキシ系導電性接着剤を介在させてリチウムイオン二次電池素体１０を載置して接着剤を硬化させた。これにより、導体部１１２と第１の電極１１の間で導通するようにリチウムイオン二次電池素体１０を絶縁基材２１に接合した。
【００４１】
その後、第２の電極１２の一部表面を銀（Ａｇ）−エポキシ系導電性接着剤からなる導電性接着剤１２１で覆った。導電性接着剤１２１と導体部１２２とを金属ワイヤ１２３で接続した。リチウムイオン二次電池素体１０の周りを取り囲んで被覆するように絶縁材３０としてのエポキシ樹脂を配置した。
【００４２】
次に、絶縁基材２１の表面上に搭載されたリチウムイオン二次電池素体１０を覆うように、絶縁基材２１の凹部の頂面にメタライズ層２２１、２２２を介在して金属蓋部材２２を配置した。さらに、金属蓋部材２２と絶縁基材２１とを溶接によって接合した。その後、絶縁材３０としてのエポキシ樹脂を硬化させることにより、金属蓋部材２２と絶縁材３０と絶縁基材２１とを一体化させた。このようにして、４ｍｍ×４ｍｍ角の大きさの小型のリチウムイオン二次電池１を作製した。
【００４３】
作製されたリチウムイオン二次電池１に収容されたリチウムイオン二次電池素体１０に第１の電極１１を正極として用いて１６μＡ／ｃｍ２の電流密度で充電した後、放電を行い、第１の電極の活物質の単位重量当たりの放電容量を測定した。充放電は、以下の手順で行った。上記の電流密度で充電を開始した後、電位が急激に変化した時点で充電完了とみなし、充電を停止した。その後、放電に切り替え、電位が０Ｖになった時点で放電完了とみなし、放電を停止した。この充放電試験は周囲温度が２０℃の条件で行った。
【００４４】
充放電試験の測定結果を図２に示す。図２から、作製されたリチウムイオン二次電池素体１０では約１００μＡｈの充放電容量を示すことがわかる。Ｌｉ２ＦｅＳ２からなる第１の電極と第２の電極の活物質の各々の質量は０．３ｍｇであったので、単位質量あたりの充放電容量の実測値は、約３５０ｍＡｈ／ｇであった。この実測値は、単位質量あたりの充放電容量の理論値４００ｍＡｈ／ｇに対して約７５％である。
【００４５】
なお、この測定結果は、第１の電極１１を正極、第２の電極１２を負極とした場合についてのものであるが、第２の電極１２を正極、第１の電極１１を負極とした場合でも同様の結果が得られることはいうまでもない。
【００４６】
これに対して、正極活物質と負極活物質の材料としてＬｉ０．５ＣｏＯ２を用いて、ＬｉＣｏＯ２とＣｏＯ２との間で充放電反応を行うと、単位質量あたりの充放電容量の理論値は１３６ｍＡｈ／ｇである。また、正極活物質と負極活物質の材料としてＬｉ０．５Ｍｎ２Ｏ４を用いて、ＬｉＭｎ２Ｏ４とＭｎ２Ｏ４との間で充放電反応を行うと、単位質量あたりの充放電容量の理論値は７４ｍＡｈ／ｇである。
【００４７】
本発明のリチウムイオン二次電池では、単位質量あたりの充放電容量の値は、理論値でも実測値でも、正極活物質と負極活物質の材料としてＬｉ０．５ＣｏＯ２やＬｉ０．５Ｍｎ２Ｏ４を用いたリチウムイオン二次電池に比べて相対的に大きな値である。
【００４８】
また、正極活物質と負極活物質の材料としてのＬｉ０．５ＣｏＯ２やＬｉ０．５Ｍｎ２Ｏ４は、ＬｉＣｏＯ２やＬｉＭｎ２Ｏ４を一方の電極活物質として用い、炭素材料等の他の材料を他方の電極活物質として用いて電池を構成し、目的とする組成になるまで充電することによって得られる。しかし、Ｌｉ０．５ＣｏＯ２やＬｉ０．５Ｍｎ２Ｏ４は金属酸化物等の素原料から合成することは容易ではない。
【００４９】
これに対して、本発明のリチウムイオン二次電池の第１の電極と第２の電極の活物質の材料に用いられるＬｉ２ＦｅＳ２はＬｉ２ＳとＦｅＳから容易に合成することができる。
【００５０】
さらに、正極活物質と負極活物質の材料としてＬｉ０．５ＣｏＯ２やＬｉ０．５Ｍｎ２Ｏ４を用いてリチウムイオン二次電池を構成した場合、容量を上げるために負極に挿入されるＬｉが過剰になるまで充電すると、結晶構造が変化する。このため、電気抵抗が大きくなるので、電圧が降下する。したがって、理論値以上の容量を得ることは不可能であり、実際には理論値どおりの容量を得ることも困難である。
【００５１】
なお、本発明のリチウムイオン二次電池は、負極活物質に炭素材料を用いた従来のリチウムイオン二次電池と比較すると、得られる電圧が低くなるが、メモリーバックアップ用等の相対的に電圧が低くてもよい用途の電源に用いられ得る。
【００５２】
今回開示された実施の形態と実施例はすべての点で例示であって制限的なものではないと考慮されるべきである。本発明の範囲は以上の実施の形態と実施例ではなく、特許請求の範囲によって示され、特許請求の範囲と均等の意味および範囲内でのすべての修正や変形を含むものであることが意図される。
【図面の簡単な説明】
【００５３】
【図１】この発明の一つの実施の形態としてリチウムイオン二次電池の構成を示す模式的な断面図である。
【図２】この発明の一つの実施例で作製されたリチウムイオン二次電池の充放電試験の測定結果を示す図である。
【符号の説明】
【００５４】
１：リチウムイオン二次電池、１０：リチウムイオン二次電池素体、１１：第１の電極、１２：第２の電極、１３：固体電解質、２０：収容部材、２１：絶縁基材、２２：金属蓋部材、３０：絶縁材、１１２，１２２：導体部、１１０，１２０：端子。
【図１】
2009211965.tif 000003
【図２】
2009211965.tif 000004